(57)【要約】【課題】耐溶剤性に優れたニトリル基含有共役ジエンゴム及びその製造方法を提供する。【解決手段】α，β−エチレン性不飽和ニトリル単量体単位３５〜８０重量％及び共役ジエン単量体単位６５〜２０重量％から成り、塩素含有量が５００ｐｐｍ以下であるニトリル基含有共役ジエンゴム。α，β−エチレン性不飽和ニトリル単量体単位３５〜８０重量％及び共役ジエン単量体単位６５〜２０重量％から成るニトリル基含有共役ジエンゴムのエマルションを、凝固剤として金属塩化物を含む水溶液と混合させて共役ジエンゴムのクラムの水分散液を得、水分散液から金属塩化物を含む水を分離除去してクラムを回収するに、回収されたクラムと水とを混合し、得られた混合物から水を分離除去する工程を２回以上実施するジエンゴムの製造方法。本発明のゴムは、残留塩素濃度が低く、架橋物を溶剤に接した環境下で使用しても、架橋物に亀裂が生じない。【選択図】　　　なし【特許請求の範囲】
【請求項１】
α，β−エチレン性不飽和ニトリル単量体単位３５〜８０重量％及び共役ジエン単量体単位６５〜２０重量％から成るニトリル基含有共役ジエンゴムであって、塩素含有量が５００ｐｐｍ以下であることを特徴とするニトリル基含有共役ジエンゴム。
【請求項２】
塩素含有量が５０〜２５０ｐｐｍである請求項１記載のニトリル基含有共役ジエンゴム。
【請求項３】
請求項１又は２記載のニトリル基含有共役ジエンゴムを架橋して成る架橋成形物。
【請求項４】
α，β−エチレン性不飽和ニトリル単量体単位３５〜８０重量％及び共役ジエン単量体単位６５〜２０重量％から成るニトリル基含有共役ジエンゴムのエマルションを、凝固剤として金属塩化物を含む水溶液と混合させて前記共役ジエンゴムのクラムの水分散液を得、該水分散液から前記金属塩化物を含む水を分離除去して前記クラムを回収するニトリル基含有共役ジエンゴムの製造方法において、
回収されたクラムと水とを混合し、得られた混合物から前記水を分離除去する工程、
を２回以上実施することを特徴とするニトリル基含有共役ジエンゴムの製造方法。
【発明の詳細な説明】
【０００１】
【発明の属する技術分野】
本発明は、耐溶剤性に優れたニトリル基含有共役ジエンゴム及びその製造方法、前記ゴムの架橋成形物に関し、さらに詳しくは、有機溶剤と接触させて使用する用途に好適なニトリル基含有共役ジエンゴム及びその製造方法、前記ゴムの架橋成形物に関する。
【０００２】
【従来の技術】
ニトリル基含有共役ジエンゴムは、耐溶剤性に優れていることから、溶剤が用いられている分野において広く使用されている。ニトリル基含有共役ジエンゴムの中でも、アクリロニトリルとブタジエンとの共重合体であるアクリロニトリル−ブタジエンゴム（ＮＢＲ）は、耐油性及び耐溶剤性に優れているので、これらの特徴を生かして非常に広範囲に使用されている。ＮＢＲは、アクリロニトリル単量体単位量（ＡＮ量）が増加すると耐油性及び耐溶剤性が一層向上するため、ＡＮ量の多いＮＢＲ、例えばＡＮ量が４３％以上のいわゆる極高ニトリルは、燃料、油及び溶剤に対して最も高度の耐久性が要求される場合に使用され、例えば、過酷な環境下で使用される自動車燃料ホース等に利用されている。
【０００３】
しかし、上記の極高ニトリルであっても、例えばスプレー缶の噴射部と本体との間のシール材（パッキン）等に使用された場合に、噴射剤として利用されるジメチルエーテル（ＤＭＥ）のような溶剤に接した環境下で亀裂が生じるという問題があった。また、架橋成形物として金属部品と接触させて使用する場合に、接触する金属を腐食させたり、水を吸収して膨潤したりする場合があった。
【０００４】
【発明が解決しようとする課題】
本発明の目的は、耐溶剤性に優れ、圧縮や引張りなどの応力を受けた状態で溶剤と長期に接触しても亀裂が生じず、さらに耐水性に優れ金属を腐食させにくいニトリル基含有共役ジエンゴム及びその製造方法、前記ゴムの架橋成形物を提供することである。
【０００５】
【課題を解決するための手段】
本発明者等は、上述した課題を解決すべく鋭意検討したところ、アクリロニトリル単量体単位量が特定範囲にあり、且つ、塩素含有量が特定範囲にあるニトリル基含有共役ジエンゴムを用いることにより前記課題を達成できることを見出した。また、このようなニトリル基含有共役ジエンゴムは、特定の凝固、回収方法により得られることを見出し、これらの知見に基づいて本発明を完成するに至った。
【０００６】
かくして本発明によれば、以下の１〜４の発明が提供される。
１．　α，β−エチレン性不飽和ニトリル単量体単位３５〜８０重量％及び共役ジエン単量体単位６５〜２０重量％から成るニトリル基含有共役ジエンゴムであって、塩素含有量が５００ｐｐｍ以下であることを特徴とするニトリル基含有共役ジエンゴム。
２．　塩素含有量が５０〜２５０ｐｐｍである上記１記載のニトリル基含有共役ジエンゴム。
３．　上記１又は２記載のニトリル基含有共役ジエンゴムを架橋して成る架橋成形物。
４．　α，β−エチレン性不飽和ニトリル単量体単位３５〜８０重量％及び共役ジエン単量体単位６５〜２０重量％から成るニトリル基含有共役ジエンゴムのエマルションを、凝固剤として金属塩化物を含む水溶液と混合させて前記共役ジエンゴムのクラムの水分散液を得、該水分散液から前記金属塩化物を含む水を分離除去して前記クラムを回収するニトリル基含有共役ジエンゴムの製造方法において、
回収されたクラムと水とを混合し、得られた混合物から前記水を分離除去する工程、
を２回以上実施することを特徴とするニトリル基含有共役ジエンゴムの製造方法。
【０００７】
【発明の実施の形態】
本発明のニトリル基含有共重合ゴムは、α，β−エチレン性不飽和ニトリル単量体単位３５〜８０重量％及び共役ジエン単量体単位６５〜２０重量％から成り、塩素含有量が５００ｐｐｍ以下であることを特徴とする。
【０００８】
ニトリル基含有共重合ゴムの塩素含有量は、好ましくは３２０ｐｐｍ以下、さらに好ましくは５０〜２５０ｐｐｍである。ニトリル基含有共重合ゴムの塩素含有量が多すぎると、有機溶剤と接触した場合に亀裂が発生し、接触する金属を腐食させるおそれもあり、さらには水分により膨張等して耐水性も低下する。
ニトリル基含有共重合ゴム中の塩素含有量を上記範囲とすることにより、このゴムをシール材（パッキン）等の用途に使用する場合に、有機溶剤による亀裂の発生がなく、組み合わせて使用する金属材の腐食が低減される。更に、耐水性も向上される。本発明のニトリル基含有共重合ゴムは、塩素を全く含有しない場合には、架橋後のゴムの引張応力が実用レベルではあるが若干低下したり、加硫速度が低下したりする場合がある。したがって、本発明のニトリル基含有共重合ゴムは、本発明の範囲にて５０ｐｐｍ以上は塩素を含有するのが望ましい。
【０００９】
上記ニトリル基含有共重合ゴムは、α，β−エチレン性不飽和ニトリル単量体単位が好ましくは４３〜６０重量％、及びα，β−エチレン性不飽和ニトリル単量体と共重合可能な共役ジエン単量体単位が好ましくは５７〜４０重量％である。α，β−エチレン性不飽和ニトリル単量体単位の含有量が少なすぎると耐油性に劣り、逆に多すぎると耐寒性に劣る傾向がある。
このようなニトリル基含有共重合ゴムは、α，β−エチレン性不飽和ニトリル単量体と共役ジエン単量体とを共重合させて得られる。α，β−エチレン性不飽和ニトリル単量体の例としては、アクリロニトリル、メタクリロニトリル、α−クロロアクリロニトリル等を挙げることができ、中でも、アクリロニトリルが好ましい。
【００１０】
α，β−エチレン性不飽和ニトリル単量体と共重合させる共役ジエン単量体としては、１，３−ブタジエン、イソプレン、２，３−ジメチル−１，３−ブタジエン、１，３−ペンタジエン等を挙げることができ、中でも、１，３−ブタジエンが好ましい。
【００１１】
本発明のニトリル基含有共役ジエンゴムは、上述した単量体単位に加えて、上述した単量体と共重合可能なその他の単量体の単位を含んでいてもよい。その他の単量体としては、例えば、スチレン、α−メチルスチレン、ビニルトルエン等のような芳香族ビニル化合物；アクリル酸、メタクリル酸、マレイン酸、無水マレイン酸、イタコン酸、無水イタコン酸、フマル酸、無水フマル酸等のようなα，β−不飽和カルボン酸及びその無水物；（メタ）アクリル酸メチル、（メタ）アクリル酸エチル、（メタ）アクリル酸ブチル、（メタ）アクリル酸２−エチルヘキシル等のようなα，β−不飽和カルボン酸のアルキルエステル；マレイン酸モノ（ジ）エチル、マレイン酸モノ（ジ）ブチル、フマル酸モノ（ジ）エチル、フマル酸モノ（ジ）−２−エチルヘキシル、イタコン酸−ｎ−ブチル等のようなα，β−不飽和ジカルボン酸のモノ（ジ）エステル；（メタ）アクリル酸メトキシエチル、（メタ）アクリル酸メトキシプロピル、（メタ）アクリル酸ブトキシエチル等のようなα，β−不飽和カルボン酸のアルコキシアルキルエステル；（メタ）アクリル酸２−ヒドロキシエチル、（メタ）アクリル酸２−ヒドロキシプロピル等のようなα，β−不飽和カルボン酸のヒドロキシアルキルエステル；等を挙げることができ、これらに限定しない。上記これらの単量体単位の、ニトリル基含有共役ジエンゴム中の含有量は、１０重量％以下であるのが好ましい。
【００１２】
本発明のニトリル基含有共重合ゴムは、α，β−エチレン性不飽和ニトリル単量体３５〜８０重量％、共役ジエン単量体６５〜２０重量％及び必要に応じて用いられる前記単量体と共重合可能な上記単量体を公知の乳化重合法により乳化重合し、以下の方法により製造することができる。
すなわち、上記方法で乳化重合させて得られるニトリル基含有共役ジエンゴムのエマルションを、凝固剤を含む水溶液と混合させて前記共役ジエンゴムのクラムの水分散液を得、該水分散液から凝固剤を含む水を分離除去して前記クラムを回収する。次いで、回収されたクラムと、凝固剤を含有しない水を混合し、得られた混合物から前記水を分離除去することによりクラムを水洗浄する。
【００１３】
上記エマルションが未反応の単量体を含む場合には、前記エマルションを減圧下で水蒸気蒸留等して未反応の単量体を除去するのが好ましい。次いで、エマルションを、凝固剤を含む水溶液と混合することにより、ニトリル基含有共役ジエンゴムのクラムを生成させ、該クラムの水分散体を得る。エマルションと凝固剤を含む水溶液との混合は撹拌混合によるのが好ましい。
共役ジエンゴムのクラムを生成させる際に、後に凝固剤を除去するのを容易にするために、撹拌時の水の温度や攪拌速度を調整することによって、クラムの粒径が２〜１０ｍｍ程度になるようにするのが好ましい。このために、撹拌時の水の温度を４０〜７０℃に調整し、攪拌速度を、撹拌翼の先端速度で１０〜３０ｍ／ｓに調整するのが好ましい。更に、攪拌に輻流型タービン攪拌翼を使用することは、凝固剤の使用量を低減することができることから、より好ましい。これらの好適な方法を採用して、共役ジエンゴム中に残留する塩素系凝固剤を著しく低減させることにより、該ゴム中の塩素含有量を５００ｐｐｍ以下とすることができる。
【００１４】
上記方法により撹拌した後に、攪拌を停止し、得られたクラムの水分散液から、凝固剤を含む水を分離除去する。凝固水を含む水は、前記水分散液を濾過等することによりクラムから分離除去できる。具体的には、水分散液を金属網に通過させて濾過し、該網にクラムを捕捉する。
凝固剤を含む水（セラム水）が除去されたクラムは、凝固剤を含まない水と混合し、この混合物を再び濾過や遠心分離して水を除去することにより該クラムが洗浄されて、クラム中の残留凝固剤量が減少する。
【００１５】
上記方法において使用する凝固剤は、ゴムの凝固剤として一般的に用いられているものであれば限定はないが、本発明方法においては、塩化ナトリウム、塩化カルシウム及び塩化マグネシウムなどの金属塩化物を用いるのが好ましい。これらの凝固剤を用いると、得られるニトリル基含有共役ジエンゴムの機械的強度に優れる。
凝固剤の水溶液中の濃度は、０．２０〜０．７５重量％、好ましくは０．３０〜０．５０重量％である。
上記の金属塩化物を凝固剤に用いて本発明の塩素含有量５００ｐｐｍ以下のニトリル基含有共重合ゴムを製造する場合には、上記のクラムの洗浄を２回以上実施する。すなわち、
α，β−エチレン性不飽和ニトリル単量体単位３５〜８０重量％及び共役ジエン単量体単位６５〜２０重量％から成るニトリル基含有共役ジエンゴムのエマルションを、凝固剤として金属塩化物を含む水溶液と混合させて前記共役ジエンゴムのクラムの水分散液を得、該水分散液から前記金属塩化物を含む水を分離除去して前記クラムを回収するニトリル基含有共役ジエンゴムの製造方法において、
回収されたクラムと水とを混合し、得られた混合物から前記水を分離除去する工程、
を２回以上実施する。
金属塩化物を凝固剤に用い、上記洗程（クラムの洗浄工程）を２回以上実施することにより、本発明のニトリル基含有共役ジエンゴムの耐溶剤亀裂性及び機械的強度が最も向上する。
【００１６】
このようにして得られた本発明のニトリル基含有共役ジエンゴムは、ゴム分野において一般的に使用される補強性充填剤、老化防止剤、可塑剤等の配合剤を配合することができる。これらの配合剤はゴムの配合剤として一般的に用いられているものを使用することができ、その配合量も一般的な量であればよい。
また、本発明のニトリル基含有共役ジエンゴムは、ゴムの架橋剤として一般的に用いられている架橋剤を通常の量配合し、架橋形成して架橋成形物とすることにより、各種ゴム部品として用いることができる。
【００１７】
本発明のニトリル基含有共役ジエンゴム架橋成形物は、ゴム中の残留塩素濃度が低いことにより、耐溶剤亀裂性に優れ、成形装置や組み合わせて使用する金属材の腐食が低減される。更に、耐水性も向上する。このため、印刷用、紡績用、製紙用、染色用や製鉄用ロール；オイルシール、オーリング、ダイヤフラム、ガスケット、パッキンなどのシール材；自動車オイルホース、燃料ホース等のホース材；などにおいて広く使用することができる。
これらの中でも、特に、スプレー缶のパッキンやガスケットなどのシール材として用いた場合に、噴射剤であるジメチルエーテルと長期に接触しても亀裂が生じないので、好適である。
【００１８】
【実施例】
以下に実施例及び比較例を挙げて本発明を更に具体的な説明するが、本発明は、これらの実施例に限定されない。以下において、部及び％は特に断りがない限り重量による。
実施例及び比較例において、ゴム中の残留塩素濃度、耐溶剤亀裂性、金属腐食性、耐水性、引張応力は、下記のようにして測定した。
【００１９】
塩素含有量
ゴムの試料約２０〜３０ｇをロールで伸ばしてシートにし、シートを２×１０ｍｍ程度に裁断し、約０．５ｇを２００ｍｍビーカーに入れる。これに、メチルエチルケトン７０ｍｌを加え、攪拌して前記シートを完全に溶解させる。シートが溶解した後に、イソプロピルアルコール３０ｍｌを加え、更に、メチルエチルケトンを加えて全量を１５０ｍｌにする。この溶液に、２％硫酸溶液１ｍｌを駒込ピペットで加える。これに、Ｎ／２００硝酸銀溶液を滴下して電位差滴定で塩素含有量を求める。
使用する滴定装置は、平沼製ＣＯＭＩＴＥ−１０１又は相当品で、銀支持電極ＡＧ−６８／銀比較電極ＡＭ−４４である。
【００２０】
耐溶剤亀裂性
加硫ゴムのシートを長さ１００ｍｍ×幅１０ｍｍ×厚さ２〜３ｍｍの寸法に裁断し、これをタンザク状に打ち抜いて試料を作成する。試料に、屈曲亀裂試験の亀裂切り込み刃で試料を貫通させて２ｍｍの亀裂を切り込む。亀裂の入ったタンザク状シートを、４０℃でホルダーにセットし、ノギスを使用して１００％伸張させる。これを速やかにトルエン／イソオクタン混合比＝６／４のＦｕｅｌ−Ｄが入ったビーカー中に浸漬する。試料をビーカー中のＦｕｅｌ−Ｄ中に浸漬した時から、亀裂が成長して試料が破断するまでの時間を測定する。この時間が長い程、耐溶剤亀裂性が良好になる。
【００２１】
金属腐食性
ゴム組成物を１６０℃×２０分プレス加硫して試験片を作製し、ＪＩＳ　Ｂ２４０１腐食及び粘り付き試験に従って金属腐食性を測定する。
耐水性
ゴム組成物を１６０℃×２０分プレス加硫して試験片を作製し、ＪＩＳ　Ｋ６２５８に従って浸せき試験を実施し、体積変化率により耐水性を測定する（単位は％）。体積変化率が小さい程、耐水性に優れる。
引張応力
ゴム組成物を１６０℃×２０分プレス加硫して試験片を作製し、ＪＩＳ　Ｋ６３０１に従って引張応力を測定する（単位はｋｇｆ／ｃｍ２）。値が大きい程、機械的特性に優れる。
【００２２】
実施例１
ニトリル基含有共役ジエンゴムの調製
反応容器に、水２００部、アクリロニトリル６５部及び１，３−ブタジエン３５部を仕込み、乳化剤としてオレイン酸カリウム２．５部、分子量調整剤としてｔ−ドデシルメルカプタン０．５部を用い、更に重合開始剤として過硫酸カリウム０．３部を仕込み、十分に脱気した後に、温度３０℃で乳化共重合を開始させた。重合体転化率が７０％に達した時点で反応容器にヒドロキシルアミン硫酸塩０．３部を重合停止剤として加えて重合を停止させた。次いで、反応容器の内容物を加熱して温度６０℃にし、減圧下で水蒸気蒸留によって未反応の単量体を回収し、老化防止剤（アルキル化フェノール）１．５部を加え、生成したラテックスを、凝固剤として塩化カルシウムを含む水溶液（濃度０．４％、温度５０℃）に注いで重合体クラムを凝固させた。前記ラテックスと凝固剤水溶液との混合比率は、混合物中のゴム成分の濃度が１０％となるように調整した。
次いで、重合体クラムの水分散液を、金属網を用いてろ過してセラム水を除いて重合体クラムを回収した。回収された重合体クラムに蒸留水を加えて十分に撹拌して水洗した後、重合体クラムの水分散液を金網でろ過してセラム水を除いて重合体クラムを回収した。さらに、前記の回収された重合体クラムに再び蒸留水を加えて十分に撹拌して水洗した後、重合体クラムの水分散液を金網でろ過してセラム水を除いて重合体クラムを回収し、５０℃で減圧乾燥させてニトリル基含有共役ジエンゴム６５部を得た。
【００２３】
このようにして得られたニトリル基含有共役ジエンゴムについて、塩素含有量を上記した通りの測定法に従って求めた。結果を下記の表１に挙げる。
【００２４】
ゴム組成物の調製
次に、ニトリル基含有共役ジエンゴムに、下記の配合剤を下記の配合処方に従って配合し混練して得たゴム組成物の架橋物について、耐溶剤亀裂性、耐金属腐食性、耐水性及び引張応力を求めた。結果を下記の表１に挙げる。
配合処方
ニトリル基含有共役ジエンゴム　　　　　　　　　　　　　　　１００部
亜鉛華　　　　　　　　　　　　　　　　　　　　　　　　　　５部
ステアリン酸　　　　　　　　　　　　　　　　　　　　　　　１部
硫黄　　　　　　　　　　　　　　　　　　　　　　　　　　　０．５部
ＳＲＦ　Ｂｌａｃｋ　　　　　　　　　　　　　　　　　　　　６０部
ジオクチルフタレート　　　　　　　　　　　　　　　　　　　５部
テトラメチルチウラムジスルフィド　　　　　　　　　　　　　１．５部
Ｎ−シクロヘキシル−２−ベンゾチアジルスルフェンアミド　　１．５部
【００２５】
実施例２
実施例１において、凝固時を輻流型タービン攪拌翼を用いて攪拌速度を２０ｍ／ｓで行った他は、実施例１と同じ手順に従って、ニトリル基含有共役ジエンゴムを調製した。凝固重合体クラムの粒径は、６ｍｍであった。このようにして得られたニトリル基含有共役ジエンゴムについて塩素含有量を求めた。
【００２６】
また、実施例１と同じ手順に従って、ゴム組成物を作製し、これの架橋物について、耐溶剤亀裂性、耐金属腐食性、耐水性及び引張応力を上記した通りの測定法に従って求めた。これらの結果を下記の表１に挙げる。
【００２７】
参考例１
凝固剤として塩化カルシウムに代えて亜硫酸アルミニウムを使用し、その水溶液濃度を３％としたこと、及び、重合体クラムに蒸留水を加えて洗浄する操作を１回のみ実施したこと以外は、実施例１と同様にニトリル基含有共役ジエンゴムを調製した。このようにして得られたニトリル基含有共役ジエンゴムについて、塩素含有量を求めた。
【００２８】
また、実施例１と同じ手順に従って、ゴム組成物を作製し、これの架橋物について、耐溶剤亀裂性、耐金属腐食性、耐水性及び引張応力を上記した通りの測定法に従って求めた。これらの結果を下記の表１に挙げる。
【００２９】
比較例１
実施例１において、水洗工程を１度しか実施しなかった他は、実施例１と同じ手順に従って、ニトリル基含有共役ジエンゴムを調製した。このようにして得られたニトリル基含有共役ジエンゴムについて塩素含有量を求めた。
【００３０】
また、実施例１と同じ手順に従って、ゴム組成物を作製し、これの架橋物について、耐溶剤亀裂性、耐金属腐食性、耐水性及び引張応力を上記した通りの測定法に従って求めた。これらの結果を下記の表１に挙げる。
【００３１】
【表１】
2004143323.tif 000002
【００３２】
表１に示す結果から、塩素含有量が７５０ｐｐｍであるニトリル基含有共役ジエンゴムの架橋物は、耐溶剤亀裂性及び耐水性に劣り、金属腐食性がある（比較例１）。これに対し塩素含有量が５００ｐｐｍ以下のニトリル基含有共役ジエンゴムの架橋物は、耐溶剤亀裂性、耐水性に優れ、引張応力が十分大きく、金属腐食性がない。また、その中でも、塩素含有量が５０ｐｐｍ以上であるもの（実施例１、２）は、さらに引張応力が優れる。
【００３３】
【発明の効果】
本発明のニトリル基含有共役ジエンゴムは、残留塩素濃度が低く、架橋物を溶剤に接した環境下で使用しても、架橋物に亀裂が生じない。更に、本発明のニトリル基含有共役ジエンゴムは、架橋物の耐金属腐食性、耐水性及び引張応力等の特性も向上する。